ВЗРЫВЧАТОЕ ВЕЩЕСТВО
EXPLOSIVE

Изобретение относится к области химии, а более конкретно к взрывчатым веществам, и может быть использовано для качественной отбойки руды при разработке слабых жил, залегающих в неустойчивых вмещающих породах.
Наиболее технологически простым способом качественной отбойки таких месторождений является использование маломощных простейших взрывчатых веществ (ВВ). Из данного класса ВВ наибольшее применение в горной промышленности имеет игданит, содержащий следующие ингредиенты в масс. %:
Аммоний азотнокислый NH<sub>4</sub>NO<sub>3</sub>
(гранулы величиной 1,0-1,5 мм)
92,5
Соляр
7,5
4
3
Недостатком игданита является стекание соляра в нижние слои заряда, а также неустойчивость детонационного процесса в металлической трубе диаметром 36 мм со стенкой 3 мм после 3-суточной просушки аммония азотнокислого NHNO [1, 2].
4
3
Известны составы игданита, содержащие гранулированный аммоний азотнокислый NHNO дисперсностью 0,28-0,5 мм с уменьшенным содержанием соляра и поверхностно-активные вещества (ПАВ), вводимые в расплав аммиачной селитры. При этом наилучшую детонационную способность имеют составы игданита, содержащие следующие ингредиенты в масс. % [3]:
Аммоний азотнокислый NH<sub>4</sub>NO<sub>3</sub>
(гранулы величиной 0,28-0,5 мм)
89,5
Смесь алкилированных фенол-производных
полиэтиленоксида (ОП-7)
5,0
Соляр
5,5
4
3
4
3
Недостатком данного ВВ является то, что увеличение детонационной способности игданита (2,4 км/с) может быть связано с малой прочностью гранул аммония азотнокислого NHNO, содержащего ПАВ. Скорость детонации состава игданита имеет более мелкую фракцию аммония азотнокислого NHNO, а сам детонационный процесс прерывался даже в металлической трубе. Кроме того, поверхностно-активное вещество ОП-7 и другие ПАВ имеют высокую стоимость и выпускаются промышленностью в ограниченных количествах.
В сложных горно-геологических условиях снижение разрушающего действия взрыва на массив за проектным контуром очистного забоя становится первоочередной задачей при совершенствовании параметров взрывной отбойкие руды.
В наиболее неблагоприятных горно-геологических условиях при наличии исключительно неустойчивых вмещающих пород применение игданита даже в малых диаметрах зарядов не позволяет использовать его для качественной отбойки руды. В этих условиях необходимо значительно уменьшить общую энергию каждого шпурового заряда. Требуется максимальное снижение диаметра шпуров, а не использование рассредоточенных зарядов. Однако применение игданита в малых диаметрах (менее 35 мм) нереально, так как в металлических трубах состав дает отказы при указанном диаметре шпура даже при использовании боевика массой 50 г, изготовленного из мощного ВВ - детонита-15А10 [4].
Техническим результатом изобретения является повышение качества отбойки руды, значительное упрощение технологии получения и удешевление взрывчатого вещества с одновременным приданием ему физической стабильности (устранение слеживаемости), снижением его мощности при повышении детонационной способности, что позволяет осуществить качественную отбойку руды и широкое промышленное внедрение данного ВВ.
4
3
4
6
Для решения поставленной задачи в аммоний азотнокислый NHNO вводят катализатор - калий железисто-синеродистый K[Fe(CN)] дисперсностью 0,15-0,20 мм при следующем соотношении ингредиентов, мас. %:
Аммоний азотнокислый NH<sub>4</sub>NO<sub>3</sub>
95-98
Калия железисто-синеродистого K<sub>4</sub>[Fe(CN)<sub>6</sub>]
5-2
4
3
4
6
Введение в аммоний азотнокислый NHNO калия железисто-синеродистого K[Fe(CN)] способствует резкому повышению ее детонационной способности и состав приобретает свойства индивидуального взрывчатого вещества. При дисперсности кристаллов 0,15-0,20 мм ВВ устойчиво взрывается в бумажном патроне диаметром 30 мм и длиной 200 мм от капсюля-детонатора ЭД-8.
4
3
4
6
4
3
Дифференциально-термический анализ показал, что добавление в аммоний азотнокислого NHNO 2-5% калия железисто-синеродистого K[Fe(CN)] оказывает каталитическое разложение аммония азотнокислого NHNO на 50-70°С меньше обычного и устраняет слеживаемость. В экспериментах испытывалось четыре состава ВВ, содержащего разное количество указанной добавки.
4
6
Определение критического диаметра проводилось в бумажной гильзе с целью установления оптимального количества калия железисто-синеродистого K[Fe(CN)]. Результаты исследований представлены в табл. 1. Инициирование патронов проводилось электродетонатором ЭД-8.
4
3
4
6
4
3
4
3
4
3
Как видно из табл. 1, введение в аммоний азотнокислый NHNO калия железисто-синеродистого K[Fe(CN)] в количестве до 5% позволяет обеспечить надежные взрывчатые свойства аммонию азотнокислому NHNO. Наличие же в составе аммония азотнокислого NHNO более 5% добавки нецелесообразно, так как это не способствует дальнейшему повышению детонационных свойств аммония азотнокислого NHNO.
4
3
3
Таким образом, критический диаметр ВВ, полученного по упрощенной технологии, равен 26-28 мм при содержании в аммонии азотнокислом NHNO до 5% калия железисто-синеродистого. Плотность порошкообразного ВВ составляет 0,85-0,9 г/см.
Был также проведен эксперимент для сравнения взрывчатых свойств прототипа с предлагаемым взрывчатым веществом (табл. 2). В эксперименте использовались взрывчатые составы следующих рецептур, масс. %:
1) Аммоний азотнокислый NH<sub>4</sub>NO<sub>3</sub>
89,5
Смесь алкилированных фенол-производных
полиэтиленоксида (ОП-7)
5,0
Соляр
5,5
2) Аммоний азотнокислый NH<sub>4</sub>NO<sub>3</sub>
95
Калий железисто-синеродистый
5
4
3
В табл. 2 приведены сравнительные испытания игданита, содержащего гранулированный аммоний азотнокислый NHNO дисперсностью 0,28-0,5 мм, в кристаллы которого введено 5% ОП-7. Игданит испытывался в стеклянных трубках с толщиной стенки 1,5 мм.
4
6
4
3
Предлагаемое взрывчатое вещество дисперсностью 0,15-0,20 мм содержит в смеси 5% калия железисто-синеродистого K[Fe(CN)], введенного в кристаллы аммония азотнокислого NHNO.
Из табл. 1 и 2 следует, что предлагаемое взрывчатое вещество устойчиво детонирует в диаметре 26 мм в бумажной оболочке. Оно имеет меньшую работоспособность, что снижает разрушающее действие взрыва на массив, устраняет избыточное разубоживание руды и действие продуктов детонации ВВ за проектным контуром очистного забоя.
Источники информации
1. Перечень взрывчатых материалов, оборудования и приборов взрывного дела, допущенных к применению в Российской Федерации. Серия 13. Выпуск 2 / Колл. авт. - М.: ФГУП «научно-технический центр по безопасности в промышленности Госгортехнадзора России», 2004. - 80 с.
2. В.А. Усачев (ИГД им. Скочинского) Влияние дисперсности и удельной поверхности аммиачной селитры на критический диаметр игданитов// «Взрывное дело» Сб. №65/22, М. - 1968, с. 24-30.
3. С.А. Мельников, Б.Н. Кукиб (ИГД им. Скочинского) Определение скорости детонации игданитов, приготовленных на селитре с добавками поверхностно-активных веществ// «Взрывное дело» Сб. №74/31, М., - 1974, с. 33-35.
4. Ю.П. Галченко (ИФЗ АН СССР) Полигонные исследования детонационной способности рассредоточенных шпуровых зарядов игданита.// «Взрывное дело» Сб. №74/31, М., - 1974, с. 41-44.